Brevet FR2250720A1 — publié le 19750606

L'invention concerne un joint hermétique verre sur yerre en poly-&alpha;-cyanoacrylate, une matière adhésive pour réaliser le joint ainsi qu'un procédé de préparation de ladite matière. On sait que les joints verre sur verre peuvent être realisés à l'aide de &alpha;-cyanoacrylates (brevet américain N 2.794.788). Toutefois, l'utilisation de &alpha;-cyanoacrylates présente le désavantage que cet agent ne peut être appliqué que sous forme de couches très minces sur les faces à assembler (voir les exemples 1 et 8 dudit brevet). Si l'on utilise des couches adhésives plus epaisses-il n'en résulte pas de joint, les &alpha;-cyanoacrylates ne durcissent pas s'ils sont appliqués sous forme de couches plus épaisses. Un inconvénient y inhérent réside dans le fait que les surfaces à assembler doivent être polies d'une faon extrêmement rigoureuse et adaptées les unes aux autres en vue d'obtenir que l'agent adhésif appliqué entre les surfaces constitue un film unit orme pendant l'ap- plication de deux parties en verre et soit ensuite durcie. Cette exigence rend l'utilisation de &alpha;-cyanoacrylates beaucoup trop chère pour de nombreuses applications. Un autre inconvénient réside dans le fait que les &alpha;-cyanoacrylates appliqués suivant-de minces couches durcissent très rapidement, notamment en peu de secondes, ce qui rend l'alignement des pièces en verre à assembler difficile. Or, l'invention vise à fournir un joint verre sur verre en poly--cyanoacrylate, qui ne présente pas les susdits inconvénients Le joint hermétique verre sur verre en poly- - cyanoacrylate conforme à l'invention est caractérisé en ce que de la poudre de talc est répartie de façon homogène dans le poly-alpha;-cyanoacrylate dans une quantité comprise entre 1/4 et 2 parties en volume de poudre de talc par partie en volume de poly-alpha;-cyanoacrylate. On a constaté que des mélanges de 1 partie en vo; lume de &alpha; -cyanoacrylate et 1/4 à 2 parties en volume de poudre de talc durcissent, quelle que soit l'épaisseur de la couche des mélanges. Le temps nécessaire pour le durcissement varie avec le rapport de mélange et augmente lorsque la teneur en talc diminue. Les joints verre sur verre conformes à ltinven tion présentent une résistance mécanique très élevée, résistent aux agents chimiques agressifs, tels que le nitrobenzène, ils sont électre- isolants et , dans une grande mesure , hermétiques . Dans l'appareil de Veecco, les assemblages s'avèrent présenter des fuites inférieures à 10 Torr par litre/seconde. Les adhésifs pouvant être utilisé pour la réalisation de joints verre sur verre peuvent obtenir par mélange d'un &alpha;-cyanoacrylate, suivant une méthode connue en soi, et dans le rapport donné, preC de la pondre de talc A cet effet, on peut utiliser les &alpha;-cyanoacrylates d1alcool contenant 1 A 10, de préférence 1 à 6 atomes de carbone. La description ci-après, en se référant au dessin annexé, le tout donne à titre d'exemple non limitatif, fera bien comprendre comment l'invention peut être réalisée. La figure I montre un joint verre sur verre, le joint étant effectue dans les faces de contact. La figure 2 montre un joint verre sur verre, le joint; étant effectué en outre selon une forme concave. Peux pièces 1, 3 en verre de quartz, sont colles l'une sur l'autre, suivant des faces de contact 5, 7. Les faces 5, 7 sont plus ou moins planes mais non polies. Entre les faces se trouve une couche 9en une pAte en méthyl-&alpha;-cyanoacrylate-talc durcie assurant l'assemblage des pièces 1 et 5. Tout comme sur la figure 1, sur la figure 2 les pièces 1 et 3 sont collées l'une à l'autre à l'aide de la couche 9. Toutefois, dans cet exemple, la forme concave entre les pièces 1 et 3 est constituée par une pâte de cyanoacrylate-talc durcie de façon que les pieces 1 et 3 soient reliées entre èlles par un pont d'adhésif additionnel 11. REVENDICATIONS: 1. Joint hermétique verre sur verre en poly-&alpha;- cyanoacrylate, caractérisé en ce que de la poudre de talc est répartie de façon homogène dans le poly--cyanoacrylate dans une quantité comprise entre 1/4et 2 parties en volume de poudre de talc par partie en volume de poly-&alpha;-cyanoacrylate. 2. Matière adhésive formée par un mélange homogène constitué par i partie en volume de &alpha;-cyanoacrylate et 1/4 à 2 2 parties en volume de poudre de talc. 3. Procédé permettant de préparer une matière adhésive, caractérisé en ce que 1 partie en volume de &alpha;-cyanoacrylate est mélangée de façon homogène avec 1/4 à 2 parties en volume de poudre de talc. 4. Procédé pour assembler deux pièces en verre, caractris cn ce que les faces de contact des pièces en verre sont recouvertes d'une matière adhésive selon la revendication 2.